(57)【要約】【課題】リン酸含有廃水中に含まれる微量の重金属を高度に除去することで、リンの再資源化を実現可能とすること。【解決手段】本発明のリン酸含有廃水の処理剤は、シリカゲルの表面にアルカリ土類金属イオンをイオン交換で導入、又はシリカゲルの表面にアルカリ土類金属ケイ酸化合物を形成させることによって構成されたアルカリ土類金属−シリカゲル複合体を主成分とする。本発明のリン酸含有廃水の処理方法は、上記処理剤を、前記リン酸含有廃水と接触させる第一工程と、前記第一工程において前記リン酸含有廃水と接触させた前記処理剤を、前記リン酸含有廃水から分離する第二工程と、前記第二工程において前記処理剤を分離させた前記リン酸含有廃水から、リン酸化合物を回収する第三工程とを含む。【選択図】なし【特許請求の範囲】
【請求項１】
シリカゲルの表面にアルカリ土類金属イオンをイオン交換で導入、又はシリカゲルの表面にアルカリ土類金属ケイ酸化合物を形成させることによって構成されたアルカリ土類金属−シリカゲル複合体を主成分とするリン酸含有廃水の処理剤。
【請求項２】
前記アルカリ土類金属−シリカゲル複合体は、平均粒子径１μｍ−１０ｍｍの粒子状とされている
請求項１に記載のリン酸含有廃水の処理剤。
【請求項３】
前記アルカリ土類金属−シリカゲル複合体は、０．５−２０重量％のアルカリ土類金属を含有する
請求項１又は請求項２に記載のリン酸含有廃水の処理剤。
【請求項４】
前記アルカリ土類金属は、カルシウム又はマグネシウムである
請求項１−請求項３のいずれか一項に記載のリン酸含有廃水の処理剤。
【請求項５】
シリカゲルの表面にアルカリ土類金属イオンをイオン交換で導入、又はシリカゲルの表面にアルカリ土類金属ケイ酸化合物を形成させることによって構成されたアルカリ土類金属−シリカゲル複合体を主成分とするリン酸含有廃水の処理剤を、前記リン酸含有廃水と接触させる第一工程と、
前記第一工程において前記リン酸含有廃水と接触させた前記処理剤を、前記リン酸含有廃水から分離する第二工程と、
前記第二工程において前記処理剤を分離させた前記リン酸含有廃水から、リン酸化合物を回収する第三工程と
を含むリン酸含有廃水の処理方法。
【請求項６】
前記第一工程では、前記リン酸含有廃水のｐＨが７−９．５に調節される
請求項５に記載のリン酸含有廃水の処理方法。
【請求項７】
前記第一工程では、前記リン酸含有廃水１Ｌ当たり２００−５０００ｍｇの前記処理剤が使用される
請求項５又は請求項６に記載のリン酸含有廃水の処理方法。
【発明の詳細な説明】
【技術分野】
【０００１】
本発明は、リン酸を含有する廃水（以下、リン酸含有廃水と称する。）中から重金属を除去するための処理剤と、そのような処理剤を利用したリン酸含有廃水の処理方法に関する。
【背景技術】
【０００２】
従来、リン酸含有廃水の処理方法としては、リン酸含有廃水中に塩化カルシウム溶液を添加して、リン酸カルシウムの沈殿を生成させて除去する方法が知られている（例えば、特許文献１参照。）。
【先行技術文献】
【特許文献】
【０００３】
【特許文献１】特開平９−１１５４号公報
【発明の概要】
【発明が解決しようとする課題】
【０００４】
上記のような処理方法によって廃水中から分離・除去される固形分中には、多量のリン酸カルシウムが含まれている。したがって、そのような固形分をリン資源として再資源化することができれば、リン資源の有効利用を図ることができる上に、産業廃棄物として処分される固形分の減量を図ることができる。
【０００５】
しかし、上述のようなリン酸含有廃水中には、リン酸以外にも重金属が含まれている場合があり、そのような場合には、重金属を適切に除去しないと、リンの再資源化を妨げる要因になる、という問題がある。
【０００６】
より詳しくは、廃水中にリン酸と重金属イオンが共存している場合、リン酸カルシウムを沈殿させる工程では、重金属も共沈されることになる。そのため、廃水中に含まれる重金属イオンがごく低濃度であっても、沈殿物として回収されるリン酸カルシウム中には、濃縮されて高濃度になった重金属が含まれることになる。このような状態になってしまうと、固形分中から重金属だけを取り除くことができるような有効な方法はないため、リンの再資源化は非常に難しくなり、再資源化ができなければ産業廃棄物の増加を招くことになる。
【０００７】
一方、廃水中から重金属を除去する方法としては、例えば鉛を含む廃水処理の場合であれば、一般に、廃水のｐＨ調整により鉛を不溶性の水酸化鉛に変換して除去する中和沈殿法が利用されている。しかし、廃水中の鉛濃度がごく低濃度（例えば１００ｐｐｂ以下程度）である場合には、分離対象となる沈殿の生成量が過度に少なくなるため、そのような微量の沈殿物を有効に分離する方法がなく、微量の重金属を高度に除去することは困難である。
【０００８】
本発明は、上記問題を解決するためになされたものであり、その目的の一つは、リン酸含有廃水中に含まれる微量の重金属を高度に除去することで、リンの再資源化を実現可能とするリン酸含有廃水の処理剤と、そのような処理剤を利用したリン酸含有廃水の処理方法を提供することにある。
【課題を解決するための手段】
【０００９】
以下、本発明において採用した構成について説明する。
本発明のリン酸含有廃水の処理剤は、シリカゲルの表面にアルカリ土類金属イオンをイオン交換で導入、又はシリカゲルの表面にアルカリ土類金属ケイ酸化合物を形成させることによって構成されたアルカリ土類金属−シリカゲル複合体を主成分とする。
【００１０】
本発明のリン酸含有廃水の処理剤において、前記アルカリ土類金属−シリカゲル複合体は、平均粒子径１μｍ−１０ｍｍの粒子状とされていることが好ましい。
また、本発明のリン酸含有廃水の処理剤において、前記アルカリ土類金属−シリカゲル複合体は、０．５−２０重量％のアルカリ土類金属を含有することが好ましい。
【００１１】
また、本発明のリン酸含有廃水の処理剤において、前記アルカリ土類金属は、カルシウム又はマグネシウムであることが好ましい。
本発明のリン酸含有廃水の処理方法は、シリカゲルの表面にアルカリ土類金属イオンをイオン交換で導入、又はシリカゲルの表面にアルカリ土類金属ケイ酸化合物を形成させることによって構成されたアルカリ土類金属−シリカゲル複合体を主成分とするリン酸含有廃水の処理剤を、前記リン酸含有廃水と接触させる第一工程と、前記第一工程において前記リン酸含有廃水と接触させた前記処理剤を、前記リン酸含有廃水から分離する第二工程と、前記第二工程において前記処理剤を分離させた前記リン酸含有廃水から、リン酸化合物を回収する第三工程とを含む処理方法である。
【００１２】
本発明のリン酸含有廃水の処理方法において、前記第一工程では、前記リン酸含有廃水のｐＨが７−９．５に調節されることが好ましい。
また、本発明のリン酸含有廃水の処理方法において、前記第一工程では、前記リン酸含有廃水１Ｌ当たり２００−５０００ｍｇの前記処理剤が使用されることが好ましい。
【００１３】
以下、本発明について、更に詳細に説明する。
本発明のリン酸含有廃水の処理剤において、主成分とされるアルカリ土類金属−シリカゲル複合体は、シリカゲルを基材として、その基材表面にアルカリ土類金属イオン又はアルカリ土類金属ケイ酸化合物を導入したものである。
【００１４】
基材となるシリカゲルとしては、比表面積１００−８００ｍ2／ｇ、粒子径１μｍ−１０ｍｍの物性を有するものが利用できる。また、基材表面に導入されるアルカリ土類金属としては、例えば、マグネシウム、カルシウム、ストロンチウム、バリウムなどを使用することができる。これらの中でも、最終的に回収したいリン酸塩中へ混入する可能性などを考慮すると、カルシウム又はマグネシウムが特に好ましい。
【００１５】
これらのアルカリ土類金属を基材表面に導入する方法は特に限定されないが、一例を挙げれば、例えば、シリカゲルをアルカリ土類金属塩溶液に浸漬、加熱処理を施し、脱液・乾燥する、といった手順を採用すればよい。
【００１６】
アルカリ土類金属分の担持量（アルカリ土類金属−シリカゲル複合体中における含有量）は、アルカリ土類金属塩溶液の濃度に依存して増減するが、実用上は、０．５−２０重量％程度のアルカリ土類金属分が担持されていると好ましい。アルカリ土類金属分の担持量が０．５重量％より少ない場合、重金属を除去するために必要となるアルカリ土類金属−シリカゲル複合体の添加量が増大する。一方、アルカリ土類金属分の担持量が２０重量％を超えると、シリカゲルと複合化されないアルカリ土類金属成分が発生する。そのため、そのようなアルカリ土類金属成分の微粉が重金属除去後の処理液中に含まれていると、固形分と液体とをろ過によって分離する際に分離性が低下する。
【００１７】
また、アルカリ土類金属−シリカゲル複合体の形状については、平均粒子径１μｍ−１０ｍｍの粒子状とされていることが好ましい。アルカリ土類金属−シリカゲル複合体の粒
子径が１μｍを下回ると、ろ過のとき分離性が悪くなる傾向がある。一方、アルカリ土類金属−シリカゲル複合体の粒子径が１０ｍｍを上回ると、重金属の除去速度が遅くなる。
【００１８】
このような処理剤は、例えば、処理剤をリン酸含有廃水の中に投入して撹拌するか、このような処理剤を充填した充填層にリン酸含有廃水を通液することで、処理剤とリン酸含有廃水を十分に接触させる。処理剤とリン酸含有廃水を接触させる工程においては、好ましくはリン酸含有廃水のｐＨを７−９．５に調節しておくとよい。ｐＨが７を下回ると、アルカリ土類金属−シリカゲル複合体からアルカリ土類金属成分が溶出しやすくなり、複合体粒子表面での重金属除去特性が低下しやすくなる。また、ｐＨが９．５を上回ると、アルカリ土類金属−シリカゲル複合体に含まれるシリカゲルの溶解性が増大しやすくなる。
【００１９】
また、処理剤をリン酸含有廃水の中に投入して撹拌する場合は、例えば、廃水１Ｌ当たり２００−５０００ｍｇ程度の処理剤を添加し、０．５時間以上撹拌するとよい。
処理剤とリン酸含有廃水を接触させる工程においては、下記（Ａ）−（Ｃ）のような複数の重金属除去プロセスが同時に進行する。
（Ａ）基材表面に担持されているアルカリ土類金属塩イオンと廃水中の重金属イオンがイオン交換する。
（Ｂ）基材表面にリン酸イオンが吸着されてリン酸塩化合物が基材表面に形成され、これに重金属イオンが吸着される。
（Ｃ）重金属イオンとイオン交換若しくは一部溶離することで生成したアルカリ土類金属イオンが廃水中のリン酸イオンと反応し、リン酸塩化合物が形成、これに重金属イオンが吸着される。
【００２０】
そのため、廃水中へ添加される処理剤の添加量が少量であっても、上記のような複数の重金属除去プロセスが同時進行することで、微量の重金属に対しても高度な重金属除去が達成され、かつ短時間での重金属除去を実現することができる。
【００２１】
以上のような接触工程の後は、静置による沈降分離・遠心分離・ろ過等による固液分離工程を経て、液中より処理剤を除去する。そして、処理剤を除去した後の処理済みリン酸含有廃水からリン酸化合物を回収する。なお、リン酸化合物の回収方法は、例えば、以下のような操作で行えばよい。（１）脱鉛処理後のリン酸廃液に塩化カルシウムを添加。（２）析出物をろ過し、リン酸カルシウムとして回収。以上のような回収工程で回収されるリン酸化合物は、重金属をほとんど含まないものとなる。したがって、飼料・肥料用途への利用、食品添加物原料用途、リン化合物原料など幅広くリン資源としてリサイクルすることが可能となり、リン資源の有効利用を図ることができる。
【図面の簡単な説明】
【００２２】
【図１】処理剤の使用量と重金属（鉛）及びリンの濃度との関係を示すグラフ。
【図２】処理剤の違いによる重金属（鉛）濃度の違いを示すグラフ。
【発明を実施するための形態】
【００２３】
次に、本発明の実施形態について一例を挙げて説明する。
（１）リン酸含有廃水の処理剤の製造例
水酸化カルシウム１２．５ｇを水２５０ｍＬに分散させた溶液を調製後、シリカゲル粒子（富士シリシア化学株式会社製、品名：ＢＷ−２００、粒度幅４５−１０６μｍ）１００ｇを投入し、スラリーを得た。
【００２４】
このスラリーを８５−９０℃で４時間加熱撹拌後、脱液・乾燥することで、カルシウム表面処理シリカゲル粒子（本発明のリン酸含有廃水の処理剤に相当。以下、単に処理剤と
称する。）を得た。処理剤のカルシウム担持量は、カルシウム成分を硝酸で抽出し、ＩＣＰ発光分光分析装置を用いて抽出液中のカルシウム濃度を定量分析により求めたところ、２．６重量％であった。このカルシウム担持量は、仕込み時における水酸化カルシウム添加量に応じて任意に調製することができ、例えば０．５−２０重量％に調製可能である。また、水酸化カルシウムに代えて、例えば水酸化マグネシウムを用いれば、マグネシウム表面処理シリカゲル粒子を得ることが可能である。この場合、マグネシウムの担持量についても、任意に調製でき、例えば０．５−２０重量％に調製可能である。
【００２５】
（２）リン酸含有廃水の処理例（その１）
鉛含有リン酸模擬廃水（鉛濃度６０ｐｐｂ、リン酸濃度３００ｐｐｍ）１Ｌを水酸化ナトリウム溶液でｐＨ９に調整し、試験溶液とした。この試験溶液１００ｍＬに上記（１）項の手順で製造した処理剤（平均粒径５０μｍ、Ｃａ担持率２．６重量％）を１００−１０００ｐｐｍ添加し、スターラーで３０分撹拌後、３０分ほど静置した後、上澄みを５Ｃろ紙にてろ過した。
【００２６】
ろ液中に含まれる鉛濃度及びリン濃度はＩＣＰ発光分光分析装置を用いて定量分析した。その結果、図１に示すように、処理剤添加量を６００ｐｐｍ以上とすることで、残留鉛濃度を３ｐｐｍ以下とすることができた。一方、リン濃度については、処理剤添加前後でほとんど変化していないことから、処理剤添加により模擬廃水中から鉛が選択的に除去されたことを確認した。
【００２７】
処理剤６００ｐｐｍ添加後の試験溶液に塩化カルシウムを添加し、３０分間撹拌・ろ過することにより、リン酸カルシウムを回収した。回収物の一部を硝酸で溶解し、溶液中の鉛濃度をＩＣＰ発光分光分析装置で定量分析したところ、回収物中の鉛含有量は、０．５２−０．７０ｐｐｍと１ｐｐｍ（１μｇ／ｇ）以下を示し、リン酸カルシウムの食品添加物の成分規格２０μｇ／ｇ以下を十分満たすことを確認した。
【００２８】
比較のため、上記試験溶液１００ｍＬにケイ酸カルシウム（和光純薬工業製）・炭酸カルシウム（和光純薬工業製）を２００ｐｐｍ添加し、スターラーで３０分撹拌後、３０分ほど静置した後、上澄みを５Ｃろ紙にてろ過した。ろ液中に含まれる鉛濃度はＩＣＰ発光分光分析装置を用いて定量分析した。
【００２９】
試験溶液の原水、上記（１）項の手順で製造した処理剤を添加した例（実施例）、ケイ酸カルシウムを添加した例、炭酸カルシウムを添加した例それぞれについて、鉛濃度を測定した結果を図２に示す。処理廃水中の残留鉛濃度より、ケイ酸カルシウム・炭酸カルシウムともほとんど除去能がなく、上記（１）項の手順で製造した処理剤のみが鉛除去能を有していることがわかった。
【００３０】
（３）リン酸含有廃水の処理例（その２）
ヒ素含有リン酸模擬廃水（ヒ素濃度５０ｐｐｂ、リン酸濃度３００ｐｐｍ）を試験溶液とした。この試験溶液１００ｍＬに上記（１）項の手順で製造した処理剤（平均粒径５０μｍ、Ｃａ担持率２．６重量％）を１０００ｐｐｍ添加し、スターラーで１時間撹拌後、３０分ほど静置した後、上澄みを５Ｃろ紙にてろ過した。
【００３１】
ろ液中に含まれるヒ素濃度はＩＣＰ発光分光分析装置を用いて定量分析したところ、処理後のヒ素濃度は、２０ｐｐｂ以下となり、ヒ素除去能を確認した。処理後の廃水から回収したリン酸カルシウム中のヒ素濃度を測定したところ、食品添加物の成分規格２０μｇ／ｇ以下を満たすことを確認した。
【００３２】
（４）リン酸含有廃水の処理例（その３）
カドミウム・水銀のいずれかを含む鉛含有リン酸模擬廃水（鉛濃度４４ｐｐｂ、カドミウム濃度５１ｐｐｂ、水銀濃度１８ｐｐｂ、リン酸濃度３００ｐｐｍ）を試験溶液とした。この試験溶液１００ｍＬに上記（１）項の手順で製造した処理剤（平均粒径５０μｍ、Ｃａ担持率２．６％）を１０００ｐｐｍ添加し、スターラーで１時間撹拌後、３０分ほど静置した後、上澄みを５Ｃろ紙にてろ過した。ろ液中に含まれるカドミウム・水銀濃度はＩＣＰ発光分光分析装置を用いて定量分析した。結果を表１に示す。
【００３３】
【表１】
2015178064.tif 000002
【００３４】
上記試験結果から、鉛はそれぞれ１２ｐｐｂ（カドミウム混合溶液）、９ｐｐｂ（水銀混合溶液）を示し、初期濃度に比べて鉛が除去されていることを確認した。その他の重金属については、カドミウム  ０．３ｐｐｂ以下、水銀  １１．４ｐｐｂとなり、カドミウムはほぼ全量、水銀は４０％程除去されることを確認した。処理後の廃水から回収したリン酸カルシウム中の鉛含有率を測定したところ、１．４μｇ／ｇ以下（カドミウム混合溶液）、１．２μｇ／ｇ以下（水銀混合溶液）を示した。処理前の廃水から回収したリン酸カルシウム中の鉛含有率  ３９μｇ／ｇに比べて大幅に低下し、食品添加物の成分規格２０μｇ／ｇ以下を満たすことを確認した。その他の重金属については、カドミウム含有率が３４μｇ／ｇ（処理前）から０．２μｇ／ｇ以下（処理後）、水銀含有率が５．８μｇ／ｇ（処理前）から３．７μｇ／ｇ（処理後）と低下することを確認した。
【００３５】
（５）リン酸含有廃水の処理例（その４）
鉛含有リン酸模擬廃水（鉛濃度６０ｐｐｂ、リン酸濃度３００ｐｐｍ）１Ｌを水酸化ナトリウム溶液でｐＨ９に調整し、試験溶液とした。この試験溶液１００ｍＬにケイ酸マグネシウムおよび上記（１）項の手順で製造した処理剤（平均粒径５０μｍ、Ｍｇ担持率２．６重量％）を１０００ｐｐｍ添加し、スターラーで１時間攪拌後、３０分ほど静置した後、上澄みを５Ｃ濾紙にてろ過した。
【００３６】
ろ液中に含まれる鉛濃度はＩＣＰ発光分光分析装置を用いて定量分析したところ、処理後の鉛濃度は、２０ｐｐｂ以下となり、鉛除去能を確認した。処理後の模擬廃水から回収したリン酸カルシウム中の鉛濃度を測定したところ、それぞれケイ酸マグネシウムを用いた方はほとんど検出されず、マグネシウム処理シリカは６．０μｇ／ｇを示し、食品添加物の成分規格２０μｇ／ｇ以下を満たすことを確認した。
【００３７】
（６）その他の実施形態
以上、本発明の実施形態について説明したが、本発明は上記の具体的な一実施形態に限定されず、この他にも種々の形態で実施することができる。
【００３８】
例えば、上記（１）項の製造例では、基剤となるシリカゲルに対して、水酸化カルシウムを担持させる例を示したが、水酸化カルシウムの代わりに他のカルシウム化合物を利用
してもよい。他のカルシウム化合物の例としては、例えば、酸化カルシウム、炭酸カルシウム、硫酸カルシウムなどを挙げることができる。
【００３９】
また、これらのカルシウム化合物の代わりに、カルシウム化合物以外のアルカリ土類金属化合物を利用しても良い。アルカリ土類金属化合物の例としては、例えば、マグネシウム化合物、ストロンチウム化合物、バリウム化合物などを考えることができる。
【００４０】
マグネシウム化合物の例としては、例えば、酸化マグネシウム、水酸化マグネシウム、炭酸マグネシウムなどを挙げることができる。
ストロンチウム化合物の例としては、例えば、酸化ストロンチウム、水酸化ストロンチウム、炭酸ストロンチウム、硫酸ストロンチウムなどを挙げることができる。
【００４１】
バリウム化合物の例としては、例えば、酸化バリウム、水酸化バリウム、炭酸バリウム、硫酸バリウムなどを挙げることができる。
【図１】
2015178064.tif 000003
【図２】
2015178064.tif 000004